(57)【特許請求の範囲】
【請求項１】
導電性支持体上に電荷発生層と電荷輸送層の少なくとも二層を有する電子写真感光体において、該電荷輸送層が下記構造式（１）又は下記構造式（７）で示されるフルオレン系化合物を含有し、かつ、該電荷発生層が電荷発生物質としてオキシチタニウムフタロシアニンと下記構造式（１２）で示されるアゾ顔料とを含有することを特徴とする電子写真感光体：
構造式（１）
【化１】
0003610217.tif 000019
構造式（７）
【化２】
0003610217.tif 000020
構造式（１２）
【化３】
0003610217.tif 000021
。
【請求項２】
前記オキシチタニウムフタロシアニンがＣｕＫα特性Ｘ線回折におけるブラッグ角（２θ±０．２°）の９．０°、１４．２°、２３．９°及び２７．１°にピ−クを有するオキシチタニウムフタロシアニンである請求項１に記載の電子写真感光体。
【請求項３】
請求項１記載の電子写真感光体、及び帯電手段、現像手段及びクリ−ニング手段からなる群より選ばれる少なくとも一つの手段を一体に支持し、電子写真装置本体に着脱自在であることを特徴とするプロセスカ−トリッジ。
【請求項４】
請求項１記載の電子写真感光体、帯電手段、像露光手段、現像手段及び転写手段を有することを特徴とする電子写真装置。
【発明の詳細な説明】
【０００１】
【発明の属する技術分野】
本発明は電子写真感光体並びに該電子写真感光体を備えたプロセスカ−トリッジ及び電子写真装置に関する。
【０００２】
【従来の技術】
有機光導電体を用いた電子写真感光体は、電荷発生材料を含有する電荷発生層と電荷輸送材料を含有する電荷輸送層を積層した機能分離型感光体の開発により感度、耐久性において著しい改善がなされ、幅広く実用化されるようになってきた。
【０００３】
特に近年、端末用プリンタ−として従来のインパクト型のプリンタ−に代わり、電子写真技術を応用したノンインパクト型のプリンタ−が広く普及してきている。これらは主としてレ−ザ−光を光源とするレ−ザ−ビ−ムプリンタ−であり、その光源としてはコスト、装置の大きさ等の点から半導体レ−ザ−が用いられる。現在主として用いられる半導体レ−ザ−はその発振波長が７９０±２０ｎｍと長波長のため、これらの長波長の光に十分な感度を有する電子写真感光体の開発が進められてきた。
【０００４】
このような長波長に対して感度を有する電荷発生材料として、従来から無金属フタロシアニンや金属フタロシアニン化合物が高い感度特性を有することから実用化に至っている。これらの中でも特にオキシツタニウムフタロシアニンは極めて高い感度特性を有しており、また他のフタロシアニン化合物と同様に様々な結晶形が存在する。
【０００５】
しかいながら、オキシチタニウムフタロシアニンを用いた電子写真感光体においては繰り返し使用時の電位安定性やプラス帯電メモリ−（プラス帯電部分の電位減衰）に関して必ずしも満足できるものではないといった欠点を有している。こうした欠点を改善するための処方的対策として電荷発生層を厚くしたり、電荷発生層中におけるオキシチタニウムフタロシアニンと結着樹脂との比率において結着樹脂の比率を下げる等の方法があるが、こうした対策では結果としてフォトメモリ−（蛍光灯照射部の電位減衰）を悪くすることになるため、完全な対策とはならない。
【０００６】
本発明者等は、こうした欠点を改善すべく、電荷輸送層に特定の化合物を使用し、かつ、オキシチタニウムフタロシアニンを含有する電荷発生層に、特定のアゾ顔料を混合するか、あるいはオキシチタニウムフタロシアニンを含有する電荷発生層と特定にアゾ顔料を含有する電荷発生層を積層することによって、オキシチタニウムフタロシアニンの有する本来の高感度特性を損なうことなく、繰り返し使用時の電位安定性やプラス帯電メモリ−を改善することができることを見出した。即ち、本発明者等の検討によれば、オキシチタニウムフタロシアニンと特定のアゾ顔料を混合あるいは別個に積層するとそのこと自体によっても上記欠点の改善効果があるが、更に、この特定のアゾ顔料には８００ｎｍ付近に感度が全くないにも拘らず、化学的増感作用によりオキシチタニウムフタロシアニンの有する８００ｎｍ付近の感度が増感されるため、所望の感度を得るに必要なオキシチタニウムフタロシアニンの使用量が減らせることになり、この結果、上記欠点が改善されることになる。
【０００７】
なお、レ−ザ−ビ−ムプリンタ−と複写機の両方の機能を有する装置に対応できるパンクロマチックな感光体を得る目的で特開平３−３７６５６号公報にオキシチタニウクフタロシアニンにビスアゾ顔料を混合または積層する技術が提案されているが、これらのビスアゾ顔料では上記の欠点の改善効果はほとんど見当たらない。
【０００８】
【発明が解決しようとする課題】
本発明の目的は、高感度で、繰り返し使用時の電位安定性やプラス帯電メモリ−が改善された電子写真感光体を提供することである。また該電子写真感光体を用いたプロセスカ−トリッジ並びに電子写真装置を提供することである。
【０００９】
【課題を解決するための手段】
本発明は導電性支持体上に電荷発生層と電荷輸送層の少なくとも二層を有する電子写真感光体において、電荷輸送層が下記構造式（１）又は下記構造式（７）で示される化合物を含有し、かつ、該電荷発生層がオキシチタニウムフタロシアニンと下記構造式（１２）示されるアゾ顔料とを含有することを特徴とする電子写真感光体から構成される：
構造式（１）
【化４】
0003610217.tif 000002
構造式（７）
【化５】
0003610217.tif 000003
構造式（１２）
【化６】
0003610217.tif 000004
。
【００１０】
構造式（７）
【００１１】
また、本発明は前記本発明の電子写真感光体、及び帯電手段、現像手段及びクリ−ニング手段からなる群より選ばれる少なくとも一つの手段を一体に支持し、電子写真装置本体に着脱自在であることを特徴とするプロセスカ−トリッジから構成される。
【００１２】
また、本発明は前記本発明の電子写真感光体、帯電手段、像露光手段、現像手段及び転写手段を有することを特徴とする電子写真装置から構成される。
【００１３】
【発明の実施の形態】
本発明においては、アゾ顔料として下記構造式（８）から（１３）を有するアゾ顔料のうち、下記構造式（１２）のアゾ顔料が用いられる。
構造式（８）
【化７】
0003610217.tif 000005
構造式（９）
【化８】
0003610217.tif 000006
構造式（１０）
【化９】
0003610217.tif 000007
構造式（１１）
【化１０】
0003610217.tif 000008
構造式（１２）
【化１１】
0003610217.tif 000009
構造式（１３）
【化１２】
0003610217.tif 000010
【００１４】
また、本発明においては、オキシチタニウムフタロシアニンとしてＣｕＫα特性Ｘ線回折におけるブラッグ角（２θ±０．２°）の９．０°、１４．２°、２３．９°及び２７．１°にピ−クを有するオキシチタニウムフタロシアニンが特に好ましい。
【００１５】
本発明の電子写真感光体は、前記構造式（１２）を有するアゾ顔料とオキシチタニウムフタロシアニン、特にＣｕＫα特性Ｘ線回折におけるブラッグ角（２θ±０．２°）の９．０°、１４．２°、２３．９°及び２７．１°にピ−クを有するオキシチタニウムフタロシアニンとを電荷発生層に含有することが好ましい。
【００１６】
本発明において用いるオキシチタニウムフタロシアニン（以下、ＴｉＯＰｃと略称する）は次の構造式を有する。
【化４１】
0003610217.tif 000011
式中、Ｘ１、Ｘ２  、Ｘ３  及びＸ４は塩素原子または臭素原子を表わし、ｋ、ｍ、ｐ及びｒは０〜４の整数である。
【００１７】
上記ＴｉＯＰｃの結晶形はいかなる型でもよいが、Ａ型、Ｂ型、Ｉ型及びＹ型結晶が好ましく、特にＩ型結晶が好ましい。
【００１８】
本発明の電子写真感光体は、電荷輸送層の形成において、電荷輸送材料として構造式（１）または構造式（７）を有するトリアリ−ルアミン系化合物を用い、電荷発生層の形成において、電荷発生材料としてのＴｉＯＰｃと構造式（１２）で示されるアゾ顔料を混合して形成するか、あるいは別個に積層して形成することができる。
【００１９】
ＴｉＯＰｃと上記アゾ顔料を混合する場合（図５及び図８）、ＴｉＯＰｃ／アゾ顔料の混合比（ｗｔ／ｗｔ）は好ましくは９５／５〜４０／６０、より好ましくは９０／１０〜７０／３０である。アゾ顔料の混合比が９５／５より小さいと目的とする改善効果が不十分であり、また、ＴｉＯＰｃの混合比が４０／６０より小さいと長波長側の感度が低下するため好ましくない。
【００２０】
電荷輸送層は上記電荷輸送材料と適当な結着樹脂とを溶剤中に溶解させた塗料を塗布乾燥して形成する。
【００２１】
電荷発生層は上記混合比で混合した電荷発生材料を適当な結着樹脂と溶剤と共にサンドミル等によって分散するか、あるいは混合すべき電荷発生材料を別個に分散した液を所定の混合比になるように調整して得られる液を塗布することによって形成される。
【００２２】
結着樹脂としては、例えばポリエステル、アクリル樹脂、ポリビニルカルバゾ−ル、フェノキシ樹脂、ポリカ−ボネ−ト、ポリビニルブチラ−ル、ポリビニルベンザ−ル、ポリスツレン、ポリビニルアセテ−ト、ポリスルホン、ポリアリレ−ト、塩化ビニリデン・アクリロニトリル共重合体等が挙げられる。
【００２３】
また、上記ＴｉＯＰｃと上記アゾ顔料を別個に積層する場合の層構成は、アゾ顔料を含有する層が電荷輸送層と接する形態の場合（図６及び図９）とＴｉＯＰｃを含有する層が電荷輸送層と接する形態の場合（図７及び図１０）のいずれでもよく、後者の層構成の形態の場合、より本発明の効果が大きく、好ましい。
ＴｉＯＰｃを含有する層の膜厚の好ましい範囲は０．１〜０．５μｍであるが、アゾ顔料を含有する層の膜厚はあまり厚くする必要はなく、０．０５〜０．２
μｍ程度で十分の効果が得られる。
【００２４】
本発明の電子写真感光体は、導電性支持体上に上記の電荷発生層と電荷輸送層を積層した構成からなる。積層形態は、導電性支持体側から電荷発生層、電荷輸送層の順に積層、あるいはこの逆の順の積層であってもよいが、前者の積層構成が一般的である。以下、この構成を例として本発明の電子写真感光体について更に説明する。
【００２５】
導電性支持体としては導電性を有するものであればよく、アルミニウム、ステンレス等の金属あるいは導電層を設けた金属、プラスチック、紙等が挙げられ、形状としては円筒状またはフィルム状等が挙げられる。
【００２６】
導電性支持体と感光層との間にはバリヤ−機能と接着機能を有する下引き層を設けることができる。下引き層の材料としてはポリビニルアルコ−ル、ポリエチレンオキシド、エチルセルロ−ス、カゼイン、ポリアミド、にかわ、ゼラチン等が用いられる。これらは適当な溶剤に溶解して導電性支持体上に塗布される。
【００２７】
更に導電性支持体と下引き層との間に、支持体のむらや欠陥の被覆及び画像入力がレ−ザ−光の場合には散乱による干渉縞防止を目的とした導電層を設けることが好適である。これはカ−ボンブラック、金属粒子、金属酸化物等の導電性粉体を結着樹脂中に分散、塗布することによって形成できる。導電層の膜厚は５〜４０μｍ、好ましくは１０〜３０μｍである。
【００２８】
電荷輸送層は主として電荷輸送材料と結着樹脂とを溶剤中に溶解させた塗料を塗布、乾燥して形成する。結着樹脂としては電荷発生層の形成に用いたものと同様の樹脂を用いることができる。
【００２９】
電子写真感光体の機械的強度を補うために保護層を設けてもよい。
【００３０】
電荷発生層、電荷輸送層等感光層の塗布方法としては、浸漬コ−ティング法、スプレ−コ−ティング法、スピンナ−コ−ティング法、ビ−ドコ−ティング法、ブレ−ドコ−ティング法、ビ−ムコ−ティング法等が挙げられる。
【００３１】
本発明の電子写真感光体は、レ−ザ−ビ−ムプリンタ−に利用するのみならず、電子写真複写機、ＣＲＴプリンタ−、ＬＥＤプリンタ−、液晶プリンタ−、レ−ザ−製版等の電子写真応用分野にも広く用いることができる。
【００３２】
図１１に本発明の電子写真感光体を有するプロセスカ−トリッジを有する電子写真装置の概略構成を示す。図において、６はドラム状の本発明の電子写真感光体であり、軸７を中心に矢印方向に所定の周速度で回転駆動される。感光体６は回転過程において、一次帯電手段８によりその周面に正または負の所定電位の均一帯電を受け、次いで、スリット露光やレ−ザ−ビ−ム走査露光等の像露光手段（不図示）からの画像露光光９を受ける。こうして感光体６の周面に静電潜像が順次形成されていく。
【００３３】
形成された静電潜像は、次いで現像手段１０によりトナ−現像され、現像されたトナ−現像像は、不図示の給紙部から感光体６と転写手段１１との間に感光体６の回転と同期取りされて給送された転写材１２に、転写手段１１により順次転写されていく。像転写を受けた転写材１２は感光体面から分離されて像定着手段１３へ導入されて像定着を受けることにより複写物（コピ−）として装置外へプリントアウトされる。像転写後の感光体６の表面は、クリ−ニング手段１４によって転写残りトナ−の除去を受けて清浄面化され、更に前露光手段（不図示）からの前露光光１５により除電処理がされた後、繰り返し画像形成に使用される。なお、一次帯電手段８が帯電ロ−ラ−等を用いた接触帯電手段である場合は、前露光は必ずしも必要ではない。
【００３４】
本発明においては、上述の感光体６、一次帯電手段８、現像手段１０及びクリ−ニング手段１４等の構成要素のうち、複数のものをプロセスカ−トリッジとして一体に結合して構成し、このプロセスカ−トリッジを複写機やレ−ザ−ビ−ムプリンタ−等の電子写真装置本体に対して着脱可能に構成してもよい。例えば一次帯電手段８、現像手段１０及びクリ−ニング手段１４の少なくとも１つを感光体６と共に一体に支持してカ−トリッジ化し、装置本体のレ−ル１７等の案内手段を用いて装置本体に着脱可能なプロセスカ−トリッジ１６とすることができる。また、画像露光光９は、電子写真装置が複写機やプリンタ−である場合には、原稿からの反射光や透過光を用いる、あるいは、センサ−で原稿を読み取り、信号化し、この信号に従って行われるレ−ザ−ビ−ムの走査、ＬＥＤアレイの駆動及び液晶シャッタ−アレイの駆動等により照射される光である。
【００３９】
【実施例】
参考例１
１０％酸化アンチモンを含有する酸化スズで被覆した酸化チタン粉体５０部、レゾ−ル型フェノ−ル樹脂２５部、メチルセロソルブ２０部、メタノ−ル５部及びシリコ−ンオイル（ポリジメチルシロキサンポリオキシアルキレン共重合体）０．００２部を１ｍｍφガラスビ−ズを用いたサンドミルで２時間分散し、この塗料をアルミニウムシリンダ−（３０ｍｍφ×２６０．５ｍｍ）上に浸漬塗布し、１４０℃で３０分間乾燥させ、膜厚２０μｍの導電層を形成した。
この導電層の上に６−６６−６１０−１２四元素系ポリアミド共重合体５部をメタノ−ル７０部とブタノ−ル２５部の混合溶媒に溶解した溶液を浸漬塗布し、乾燥して膜厚１μｍの下引き層を形成した。
ＣｕＫα特性Ｘ線回折におけるブラッグ角（２θ±０．２°）の９．０°、１４．２°、２３．９°及び２７．１°にピ−クを有するＩ型オキシチタニウムフタロシアニン（図１に回折パタ−ンを示す）７部と前記構造式（８）のアゾ顔料３部をポリビニルブチラ−ル（商品名エスレックＢＸ−１、積水化学（株）製）１０部をシクロヘキサノン４００部に溶解した液に添加し、１ｍｍφガラスビ−ズを用いたサンドミルで３時間分散し、これに４００部の酢酸エチルを加えて希釈した後回収して、これを下引き層上に浸漬塗布し、８０°で１０分間乾燥させ０．２５μｍの電荷発生層を形成した。
前記構造式（１）の電荷輸送材料７部と、ビスフェノ−ルＺ型ポリカ−ボネ−ト１０部をクロロベンゼン６０部に溶解した溶液を調製し、この溶液を電荷発生層上に浸漬塗布して、１１０°で６０分間乾燥し、膜厚２０μｍの電荷輸送層を形成し、電子写真感光体を作成した。
【００４０】
実施例１
参考例１において、アゾ顔料を前記構造式（１２）のアゾ顔料に代えた他は、参考例１と同様にして電子写真感光体を作成した。
【００４１】
参考例２
参考例１と同様にしてＩ型オキシチタニウムフタロシアニンの分散液と前記構造式（８）のアゾ顔料の分散液を別々に調製した。参考例１と同様にして形成した下引き層の上にアゾ顔料分散液を０．１μｍの膜厚になるように塗工し、更にこの上にオキシチタニウムフタロシアニンの分散液を０．２５μｍの膜厚になるように塗工して電荷発生層を形成した。電荷輸送層は参考例１と同様にして形成し、電子写真感光体を作成した。
【００４２】
参考例３
参考例２におけるアゾ顔料の分散液とオキシチタニウムフタロシアニンの分散液の塗工の順序を逆にした他は、参考例２と同様にして電子写真感光体を作成した。
【００４３】
比較例１
参考例１において、Ｉ型オキシチタニウムフタロシアニンを１０部とし、アゾ顔料を用いない他は、参考例１と同様にして電子写真感光体を作成した。
【００４４】
比較例２
参考例１において、アゾ顔料を下記構造式のアゾ顔料に代えた他は、参考例１と同様にして電子写真感光体を作成した。
【化１３】
0003610217.tif 000012
【００４６】
参考例１〜３及び実施例１で作成した電子写真感光体、比較例１及び２で作成した電子写真感光体のそれぞれをレ−ザ−ビ−ムプリンタ−（商品名ＬＢＰ−ＳＸ、キヤノン（株）製）に装着して、暗部電位を−７００Ｖとし、これに８０２ｎｍのレ−ザ−光を照射して明部電位が−２００Ｖになるレ−ザ−光量を測定し、感度を比較した。更に５，０００枚連続コピ−を行ったときの暗部電位の変化量（ΔＶｄ）と明部電位の変化量（ΔＶｌ）を測定した。結果を表１に示す。
【００４７】
また、参考例１〜３及び実施例１で作成した電子写真感光体、比較例１及び２で作成した電子写真感光体のそれぞれを、帯電器を用いて部分的に＋２００μＡにて０．５秒間帯電させ、室温で２時間放置した後、上記レ−ザ−ビ−ムプリンタ−で明部電位における非帯電部と帯電部との電位差を測定した。
（プラス帯電メモリ−＝非帯電部の電位−帯電部の電位）
結果を表１に示す。
【００４８】
【表１】
0003610217.tif 000013
【００４９】
表１に示す結果から知られるように、実施例１の電子写真感光体では比較例１の電子写真感光体と比べてオキシチタニウムフタロシアニンの含有量が少ないにも拘らず、同等な感度が得られ、繰り返し特性やプラス帯電メモリ−が改善される。また、従来のアゾ顔料や電荷輸送材料を用いた比較例２及び３の電子写真感光体では、低感度やプラス帯電メモリ−が改善されない等、実施例の電子写真感光体のような特性は得られていない。
【００５１】
比較例３、４及び５
比較例１で用いたＩ型オキシチタニウムフタロシアニンをＡ型、Ｂ型及びＹ型のオキシチタニウムヒタロシアニンに代えた他は、比較例１と同様にして、比較例３、比較例４及び比較例５に対応する電子写真感光体を作成した。
【００５２】
比較例３、４及び５で作成した電子写真感光体のそれぞれについて、参考例１の電子写真感光体の場合と同様の評価を行った。結果を表２に示す。
【００５３】
【表２】
0003610217.tif 000014
【００５６】
参考例４
参考例１において、電荷輸送材料を構造式（７）の化合物に代えた他は参考例１と同様にして電子写真感光体を作成した。
【００５７】
実施例２
参考例４において、アゾ顔料を前記構造式（１２）のアゾ顔料に代えた他は、参考例４と同様にして電子写真感光体を作成した。
【００５８】
参考例５
参考例４と同様にしてＩ型オキシチタニウムフタロシアニンの分散液と前記構造式（８）のアゾ顔料の分散液を別々に調製した。参考例４と同様にして形成した下引き層の上にアゾ顔料分散液を０．１μｍの膜厚になるように塗工し、更にこの上にオキシチタニウムフタロシアニンの分散液を０．２５μｍの膜厚になるように塗工して電荷発生層を形成した。電荷輸送層は参考例４と同様にして形成し、電子写真感光体を作成した。
【００５９】
参考例６
参考例５におけるアゾ顔料の分散液とオキシチタニウムフタロシアニンの分散液の塗工の順序を逆にした他は、参考例４と同様にして電子写真感光体を作成した。
【００６０】
比較例６
参考例４において、Ｉ型オキシチタニウムフタロシアニンを１０部とし、アゾ顔料を用いない他は、参考例４と同様にして電子写真感光体を作成した。
【００６１】
比較例７
参考例４において、アゾ顔料を下記構造式のアゾ顔料に代えた他は、参考例４と同様にして電子写真感光体を作成した。
【化１４】
0003610217.tif 000015
【００６３】
参考例４〜６、実施例２で作成した電子写真感光体、比較例６及び７で作成した電子写真感光体のそれぞれをレ−ザ−ビ−ムプリンタ−（商品名ＬＢＰ−ＳＸ、キヤノン（株）製）に装着して、暗部電位を−７００Ｖとし、これに８０２ｎｍのレ−ザ−光を照射して明部電位が−２００Ｖになるレ−ザ−光量を測定し、感度を比較した。更に５，０００枚連続コピ−を行ったときの暗部電位の変化量（ΔＶｄ）と明部電位の変化量（ΔＶｌ）を測定した。結果を表３に示す。
【００６４】
また、参考例４〜６、実施例２で作成した電子写真感光体、比較例６及び７で作成した電子写真感光体のそれぞれを、帯電器を用いて部分的に＋２００μＡにて０．５秒間帯電させ、室温で２時間放置した後、上記レ−ザ−ビ−ムプリンタ−で明部電位における非帯電部と帯電部との電位差を測定した。
（プラス帯電メモリ−＝非帯電部の電位−帯電部の電位）
結果を表３に示す。
【００６５】
【表３】
0003610217.tif 000016
【００６６】
表３に示す結果から知られるように、従来のアゾ顔料や電荷輸送材料を用いた比較例７の電子写真感光体では、低感度やプラス帯電メモリ−が改善されない等、実施例の電子写真感光体のような特性は得られていない。
【００６８】
比較例８、９及び１０
比較例６で用いたＩ型オキシチタニウムフタロシアニンをＡ型、Ｂ型及びＹ型のオキシチタニウムヒタロシアニンに代えた他は、比較例６と同様にして、比較例８、比較例９及び比較例１０に対応する電子写真感光体を作成した。
【００６９】
比較例８、９及び１０で作成した電子写真感光体のそれぞれについて、参考例１の電子写真感光体の場合と同様の評価を行った。結果を表４及び表５に示す。
【００７０】
【表４】
0003610217.tif 000017
【００７１】
【表５】
0003610217.tif 000018
【００７３】
【発明の効果】
本発明の電子写真感光体は、電荷輸送層に特定の化合物を含有させ、かつ、電荷発生層にオキシチタニウムフタロシアニン及び特定のアゾ顔料を含有させたことにより、繰り返し特性やプラス帯電メモリ−が改善され、高感度、かつ、高品異な画像が得られるという顕著な効果を奏する。
【図面の簡単な説明】
【図１】Ｉ型オキシチタニウムフタロシアニンのＸ線回折図である。
【図２】Ａ型オキシチタニウムフタロシアニンのＸ線回折図である。
【図３】Ｂ型オキシチタニウムフタロシアニンのＸ線回折図である。
【図４】Ｙ型オキシチタニウムフタロシアニンのＸ線回折図である。
【図５】本発明の電子写真感光体の基本層構成図である。
【図６】本発明の電子写真感光体の基本層構成図である。
【図７】本発明の電子写真感光体の基本層構成図である。
【図８】本発明の電子写真感光体の基本層構成図である。
【図９】本発明の電子写真感光体の基本層構成図である。
【図１０】本発明の電子写真感光体の基本層構成図である。
【図１１】本発明の電子写真感光体を有するプロセスカ−トリッジを有する電子写真装置の概略構成を示す図である。
【符号の説明】
１    電荷輸送層
２    オキシチタニウムフタロシアニンとアゾ顔料を混合した電荷発生層
３    導電性支持体
４    アゾ顔料を含有する電荷発生層の基本層
５    オキシチタニウムフタロシアニンを含有する電荷発生層の基本層
６    本発明の電子写真感光体
７    軸
８    一次帯電手段
９    画像露光光
１０  現像手段
１１  転写手段
１２  転写材
１３  像定着手段
１４  クリ−ニング手段
１５  前露光光
１６  プロセスカ−トリッジ
１７  レ−ル
【図１】
0003610217.tif 000022
【図２】
0003610217.tif 000023
【図３】
0003610217.tif 000024
【図４】
0003610217.tif 000025
【図５】
0003610217.tif 000026
【図６】
0003610217.tif 000027
【図７】
0003610217.tif 000028
【図８】
0003610217.tif 000029
【図９】
0003610217.tif 000030
【図１０】
0003610217.tif 000031
【図１１】
0003610217.tif 000032